(57)【特許請求の範囲】
【請求項１】
遮光性を有する画像が形成された部材上に、以下の（１）から（３）の３工程を一連の作業工程とし、当該一連の作業工程を少なくとも一回以上行い、遮光性を有する部分の厚みを調節することにより視野角を調節できることを特徴とする視野選択性シートの製造方法。
（１）ポジ型画像形成層を積層する。
（２）前記部材側から露光処理する。
（３）前記ポジ型画像形成層を現像処理することにより、前記ポジ型画像形成層に遮光性複製画像を形成して、前記部材と前記遮光性複製画像とが一体となるようにする。
【請求項２】
前記遮光性を有する画像が、縞状、格子状、蜂の巣状の画像であることを特徴とする請求項１記載の視野選択性シートの製造方法。
【発明の詳細な説明】
【０００１】
【発明の属する技術分野】
本発明は、特定の範囲方向から入射する光は透過するが、他の方向から入射する光は透過できないシート、即ちそのシートを通しては、一定の方向からはその後ろにある物体等を視認することができるが、別の方向からは視認できないという特性（視野選択性）を有するシートの製造方法に関する。
【０００２】
【従来の技術】
特公昭４７−４３８４５号公報には、透明及び黒色の円盤を交互に貼り合わせて所望の厚さにした後、積層方向に対して垂直方向に表層をスライスすることにより視界制御性を有するシートを得るという技術が開示されている。
【０００３】
特開昭６３−３０９９０２号公報では、紫外線硬化樹脂に一定方向から紫外線を照射して硬化させることにより、特定の入射角度の光を選択的に散乱させるようにした視界制御フィルムについて記載している。またこの技術では、必要に応じて更に紫外線硬化樹脂を塗布、他方向から紫外線照射して硬化させることで２方向以上の角度の光を選択的に散乱、制御させることもできるとされている。
【０００４】
さらに特開平６−８２６０７号公報では、分子配向をもつ透明性の高分子樹脂フィルムを、ブレード等を用いて、分子配向方向とブレードの刃が平行になるようにして折り曲げ、この状態で分子配向方向と垂直方向に引き取ることにより、分子配向方向と略平行に連続的に縞状のクレイズを発生させ、視界制御フィルムを得る技術について記載されている。
【０００５】
【発明が解決しようとする課題】
しかしながら、上述した特公昭４７−４３８４５号公報や特開平６−８２６０７号公報に示される技術によって得られたシートは１方向からの視野選択性しか有していない。
【０００６】
一方、特開昭６３−３０９９０２号公報に示される技術では、２方向以上の視界制御性を有するシートを得ることが可能であるが、視界制御の方式が反射、散乱による斜め入射光の透過性制御であるため、完全に光を遮光する視野選択性を有していない。更に特殊な紫外線硬化樹脂を使用するため、コストがかかる等の問題点を有している。
【０００７】
本発明は、上記問題点を解決するためになされたものであり、汎用的な感光材料を用いて、各種視野選択性の要求に応じて、多方向の視野選択性を有したり種々の視野角を有することができる視野選択性シートを、容易に生産可能な製造方法を提供することを目的とする。
【０００８】
【課題を解決するための手段】
本発明は、遮光性を有する画像が形成された部材上に、以下の（１）から（３）の３工程を一連の作業工程とし、当該一連の作業工程を少なくとも一回以上行い、遮光性を有する部分の厚みを調節することにより視野角を調節できるものである。
【０００９】
（１）ポジ型画像形成層を積層する。
【００１０】
（２）前記部材側から露光処理する。
【００１１】
（３）前記ポジ型画像形成層を現像処理することにより、前記ポジ型画像形成層に遮光性複製画像を形成して、前記部材と前記遮光性複製画像とが一体となるようにする。
【００１２】
また、好ましい態様としては、前記遮光性を有する画像が縞状、格子状、蜂の巣状等の画像であるものである。
【００１３】
【発明の実施の形態】
以下、本発明の視野選択性シートの製造方法について詳細に説明する。
【００１４】
まず本発明は、遮光性を有する画像が形成された部材（以下、原稿部材という）を用いるものである。この原稿部材とは、後述する一連の作業工程におけるポジ型画像形成層を露光現像処理する際の原稿としての機能と共に、視野選択性シートとしての可視光を遮光する機能を施すものである。
【００１５】
そして、この原稿部材としては、遮光性を有する部分と光透過性を有する部分とによって画像が形成されているものであれば一層であるか多層であるかは特に限定されるものではないが、取扱い易さや作製のし易さ等の観点から、光透過性を有する基材上に遮光性を有する画像層が形成された構成の部材等が好適に使用される。
【００１６】
尚、ここでいう遮光性、及び本発明で用いる遮光性とは、露光処理においてポジ型画像形成層の感光波長（紫外）域の光を遮光すると共に、視野選択性シートの機能としての可視光域を遮光する性能を意味する。但し、この遮光性は完全遮光を意味するものではなく、光透過性を有する部分との濃度差が光学濃度で０．５、好ましくは０．７以上の濃度差であれば足りるものである。
【００１７】
また、ここでいう光透過性とは、後述する露光処理においてポジ型画像形成層の感光波長（紫外）域の光を遮光しないと共に、視野選択性シートの機能としての可視光域を遮光しない性能を意味し、好ましくは高透過率、低拡散性であることが望ましい。
【００１８】
また、光透過性を有する基材としては、光透過性を有するものであれば硝子、合成樹脂等の材質は特に限定されるものではない。扱い易さ等の点からはポリエステル、ポリカーボネート、トリアセチルセルロース、ポリ塩化ビニル、アクリル、ポリスチレン、ポリアミド、ポリイミド、ポリエチレン、ポリプロピレン等のプラスチックフィルムが好ましく使用される。
【００１９】
また遮光性を有する画像としては、遮光性を有するものであれば、その形状等は特に限定されるものではないが、比較的均一な視野選択性を有する優れた視野選択性シートを得るためには、その画像が図１８に示すような縞状、図１９や図２０に示すような格子状、図２１や図２２に示すような蜂の巣状の画像であることが有効である。
【００２０】
また、これら遮光性を有する画像層を、光透過性を有する基材上に形成する場合としては、解像度の高い画像を形成するという観点から、露光現像処理により形成する記録方法が適用される層を積層した後、当該記録方法により形成する方法が好適に使用される。但し、特にこの方法に限定されるものではなく、印刷、静電転写記録方法、インクジェット記録方法、感熱転写記録方法等の記録方法に適用される層を積層し、当該記録方法により形成する方法も採用することが可能である。
【００２１】
本発明の視野選択性シートは、上記原稿部材上に、ポジ型画像形成層を積層し（第１工程）、当該原稿部材側から露光処理（第２工程）した後、ポジ型画像形成層を現像処理することによりポジ型画像形成層に遮光性複製画像を形成（第３工程）したものである。
【００２２】
これら一連の作業工程は、前記原稿部材に形成された遮光性を有する画像を原稿として、当該原稿部材上に積層されたポジ型画像形成層を露光現像処理して、当該遮光性を有する画像に対応する遮光性複製画像を積層形成する工程である。
【００２３】
そして、この一連の作業工程を繰り返し行うことにより、遮光性を有する画像の厚みを実質的に厚くすることができ、当該一連の作業工程で得られる視野選択性シートの視野角を調節することが可能となる。
【００２４】
以下、本発明における各工程について順次説明する。
【００２５】
まず、本発明における第１工程を説明する。
【００２６】
本発明における第１工程は、原稿部材上に、ポジ型画像形成層を積層する工程である。
【００２７】
ここでいうポジ型画像形成層は前記原稿部材に積層される層であり、前記原稿部材を原稿として光の照射とそれに続く現像処理により前記原稿部材の遮光性を有する画像と同一形状（ポジ−ポジ）の遮光性複製画像が形成される層である。
【００２８】
従ってこのポジ型画像形成層は感光層をその中に含めば一層であるか多層であるかは特に限定されるものではない。そのため感光層には、遮光層、接着層、支持体等の別の層が積層されていても良い。
【００２９】
即ち、積層形成される遮光性複製画像は、前記原稿部材の遮光性を有する画像と同一形状（ポジ−ポジ）の遮光性を有する画像であれば、未露光部分の感光層に遮光層が積層されたものであっても良いし、未露光部分の感光層が単独で染色や発色等により遮光性を有するようになったものでも良い。
【００３０】
本発明にいう感光層とは、光が照射されることにより感光して、当該露光部分の遮光層に対する接着性が低下したり、当該露光部分の染色や発色等による着色性が低下したりする性能を有する層のことである。この様な感光層を構成するものとしては、ジアゾニウム塩、テトラゾニウム塩、ο−ナフトキノンジアジド誘導体、芳香族ビスアジド化合物、芳香族アジド化合物、アジド化合物、光二量化性化合物、ο−キノンジアジド、ハロゲン化銀、アクリレートモノマー／光開始剤／バインダー樹脂等を主成分とした感光性材料等が挙げられる。
【００３１】
また、必要に応じて感光層と共に用いられる遮光層としては、感光層の感光波長（紫外）域の光を遮光すると共に、視野選択性シートの機能としての可視光域を遮光する遮光性を有している層であれば特に限定されるものではない。
【００３２】
また、この場合の遮光層を構成する染料、顔料、金属等の遮光性材料の種類も特に限定されるものではなく、これら遮光性材料単体で遮光層が形成されていても構わないし、これら遮光性材料が結着材等に分散された状態で形成されていても構わない。
【００３３】
本発明の第１工程における積層方法としては、前記感光性材料や前記遮光性材料を公知のコーティング方法により前記原稿部材上に直接積層するか、または別に設けた支持体上に前記感光層や前記遮光性材料をコーティングした後に接着層を介して前記原稿部材にラミネートすることにより積層することができる。
【００３４】
ここでいう支持体としては、前記記載の光透過性を有する基材に用いられるプラスチックフィルム等が採用できる。
【００３５】
また、公知のコーティング方法としては、ナイフコーティング、ドクターコーティング、バーコーティング、ロールコーティング、ブレードコーティング、キスコーティング、スプレーコーティング、スピンコーティング、ディップコーティング等のような液体塗布法のコーティング方法の他、蒸着コーティング、スパッタコーティング等の真空製膜法等のコーティング方法も適宜採用することが可能である。
【００３６】
ここで、前記原稿部材上に感光層と遮光層をコーティングにより直接積層する場合は、感光層、遮光層の順に積層する必要性がある。
【００３７】
また、あらかじめ光透過性を有する支持体上に感光層と遮光層を積層する際には、その積層順序は問わない。しかし、前記原稿部材に接着層を介してラミネートする際に、前記原稿部材側から感光層、遮光層の順になるように積層する必要性がある。このように積層するのは、原稿部材に形成された遮光性を有する画像と感光層との間に遮光層が存在しないようにして、感光層の露光を妨げないようにするためである。
【００３８】
次に、本発明における第２工程を説明する。
【００３９】
本発明の第２工程は、原稿部材上に積層されたポジ型画像形成層を、当該原稿部材側から露光処理する工程である。
【００４０】
ここでいう露光処理とは、前記原稿部材中の遮光性を有する画像を原稿として扱って光源側に配置した後、前記画像部分に積層された感光層に光が到達しないようにし、前記画像が形成されていない部分に積層された感光層のみに光を照射する処理のことをいう。
【００４１】
この場合の光源から照射される光としては、できるだけ拡散光線を含まない平行度の高い光線であり、且つ前記原稿部材に対して垂直に照射される光であることが望ましい。
【００４２】
このような平行度の高い光線による露光処理は、光学系にコリメーターの機能を有する露光装置により行うことが適当である。
【００４３】
次に、本発明における第３工程を説明する。
【００４４】
本発明の第３工程は、第２工程において露光処理されたポジ型画像形成層を現像処理することにより、当該ポジ型画像形成層に遮光性複製画像を形成する工程である。
【００４５】
ここでいう現像処理とは、前記露光処理における未露光部分の感光層に遮光性を付与する処理のことである。例えば、あらかじめ遮光層を感光層に積層しておいた感光層の露光部分に対応する遮光層を剥離させる、若しくは感光層の未露光部分に遮光層を接着させる、又は感光層の未露光部分を染色や発色等により着色遮光させる等の処理を施すことである。
【００４６】
更に詳しくいえば、あらかじめ遮光層を感光層に積層しておいた感光層の露光部分に対応する遮光層を剥離させる方法としては、支持体等と共に遮光層を剥離する方法（ｐｅｅｌ−ｏｆｆ）や、遮光層に浸透した現像液により遮光層と共に感光層を膨潤溶出剥離する方法（ｗａｓｈ−ｏｕｔ）等が挙げられる。
【００４７】
また、感光層の未露光部分に遮光層を接着させる方法としては、感光層を露光することにより当該露光部分の粘着性を消失させ、粘着性を残存している未露光部分にのみ遮光層を転写させる方法等が挙げられる。
【００４８】
更に、感光層の未露光部分を染色や発色等により着色遮光させる方法としては、例えば、アルカリ可溶性バインダー／ジアゾニウム塩の系の感光層を、露光後にアルカリ染色液で現像することで、感光層の露光部分が溶出し、未露光部分が染色されることにより、遮光性を有する着色レリーフ画像を形成する方法等が挙げられる。
【００４９】
次に、本発明により得られる視野選択性シートについて説明する。
【００５０】
本発明は、上記原稿部材上に、ポジ型画像形成層の積層（第１工程）・露光処理（第２工程）・現像処理（第３工程）の一連の作業工程を繰り返すことにより前記遮光性を有する画像に対応した遮光性複製画像を形成した層が一層以上積層されてなる視野選択性シートの製造方法である。
【００５１】
この視野選択性シートの視野選択性や視野角は、前記原稿部材上に設けられた遮光性を有する画像の形状、遮光性を有する部分の厚みにより調節される。
【００５２】
また、視野選択性シートの正面透過率を上昇させるためには、上記した遮光性を有する画像部分の面積比率をできるだけ低くするのが好ましく、その面積比率は７５％以下、好ましくは５０％以下、より好ましくは２５％以下であることが望ましい。
【００５３】
この画像部分の形状や面積比率によって視野角や視野選択性を調節することが可能である。
【００５４】
また、遮光性を有する画像の遮光性を有する部分の厚みは、前記原稿部材中の遮光性を有する画像の厚み及び積層形成される遮光性複製画像の厚みを調製することにより調節することができる。
【００５５】
そこで視野角を狭く調節するためには、遮光性を有する部分の厚みを厚くする必要性がある。
【００５６】
この場合、遮光性を有する部分の厚みを厚くするには、前記原稿部材中にあらかじめ設けられている遮光性を有する画像や積層形成される遮光性複製画像の厚みをそれぞれ厚くすることにより可能となる。
【００５７】
しかし、前記原稿部材中にあらかじめ設けられている遮光性を有する画像や積層形成される遮光性複製画像の厚みを、それぞれ単独で厚くするにも限界があり、仮に厚くできたとしても弊害を生じ易い。
【００５８】
そのため、前記原稿部材中にあらかじめ設けられている遮光性を有する画像や積層形成される遮光性複製画像の厚みそれぞれ単独で、遮光性を有する部分の厚みを厚くすることは適当とはいえない。例えば、積層形成される遮光性複製画像の厚みを一層のみで厚くしようとすると、露光現像時に画像が綺麗に得られない等の弊害を生じるからである。
【００５９】
そこで視野角を狭く調節する方法として、ポジ型画像形成層の積層・露光処理・現像処理の一連の作業工程を繰り返すことで遮光性複製画像を複数積層して、遮光性を有する部分の厚みを厚くする方法が採用できる。
【００６０】
この場合、一連の作業工程を多数回行うことで遮光性複製画像を複数積層して、遮光性を有する部分の厚みを厚くすることができるため、この一連の作業工程の回数を調製することにより視野角を容易に調節することが可能となる。
【００６１】
この場合の遮光性を有する部分の厚みとは、遮光性を有する画像層と遮光性複製画像の間に遮光性を有しない層が挟み込まれていても、外観上その遮光性を有しない層が確認できず、実質的に遮光性を有する部分の厚みと認識できる層の厚みのことをいう。
【００６２】
【実施例】
以下、本発明を実施例にもとづいて更に詳細に説明するが、本発明はかかる実施例にのみ限定されるものではない。尚、「部」、「％」は特記しない限り、重量基準である。
【００６３】
［実施例１］
１．原稿部材の作製
約５μｍの感光層を有する感光性銀塩フィルム（コニカクリアライト  デュプリケーション  フィルム  ＣＵＨＤＡ：コニカ社製）に、遮光性を有する画像部分が５０μｍ、光透過性を有する非画像部分も５０μｍの縞状の原稿を重ね合わせて密着露光処理した後、現像定着処理を行い、図２に示すような遮光性を有する画像部分１が形成された原稿部材３を作製した。
【００６４】
２．ポジ型画像形成層の積層（第１工程）
５０μｍのポリエステルフィルム４に遮光層として真空蒸着法を用いて約０．１μｍのＡｌ遮光層５を形成し、次いで以下の感光層塗工液、接着層塗工液を順次塗布し、乾燥することにより約５μｍの感光層６、約５μｍの接着層７を形成した。続いて当該接着層７を介して、上記原稿部材の画像面と貼り合わせて、図３に示すように、原稿部材３にポジ型画像形成層８を積層した。
【００６５】
＜感光層塗工液＞
・塩化ビニル−酢酸ビニル−無水マレイン酸
共重合体                                  ２０部
・４−（ｐ−トリルメルカプト）−２，５−
ジエトキシベンゼンジアゾニウム塩化亜鉛  ０．８部
・メチルエチルケトン                        ８０部
【００６６】
＜接着層塗工液＞
・アクリルウレタン系接着剤                  ６０部
（ポリボンドＡＹ−６５１Ａ：三洋化成工業社製）
・アクリルウレタン系接着剤                  １０部
（ポリボンドＡＹ−６５１Ｃ：三洋化成工業社製）
・酢酸エチル                                ７５部
・トルエン                                  ７５部
【００６７】
３．露光処理（第２工程）
上記ポジ型画像形成層８を積層した原稿部材３を、平行光露光装置（ｍｏｄｅｌ  ＥＸＭ−１２０１：オーク製作所社製）を用いて当該原稿部材面側から平行度の高い光線１１を用いて露光処理を行い（図４）、感光層６中のジアゾニウム塩を光分解させて、露光部分の感光層６とＡｌ遮光層５間の界面接着力をＡｌ遮光層５とポリエステルフィルム４間の界面接着力よりも低下させた。
【００６８】
４．現像処理（第３工程）
上記露光処理後のポジ型画像形成層８を積層した原稿部材３から、ポジ型画像形成層８中の５０μｍのポリエステルフィルム４を剥離する。すると未露光部分のＡｌ遮光層５は感光層６と十分接着しているため原稿部材３側に残り、露光部分のＡｌ遮光層５は感光層６との界面接着力が低下しているためにポリエステルフィルム４と共に剥離されることになり（図５）、原稿部材３に遮光性複製画像９が積層形成された。
【００６９】
５．上記２〜４の３工程の繰り返し
上記遮光性複製画像９を積層形成した原稿部材３に対して、上記２〜４の３工程を更に３回繰り返し行い、図１に示すような合計４層の遮光性複製画像９を積層形成して、視野選択性シート１０を作製した。
【００７０】
［実施例２］
実施例１の視野選択性シートに対して、実施例１の２〜４の３工程を更に３回繰り返し行い、図６に示すような合計７層の遮光性複製画像９が積層形成された視野選択性シート１０を作製した。
【００７１】
［実施例３］
１．原稿部材の作製
実施例１と同様にして、原稿部材３を作製した。
【００７２】
２．ポジ型画像形成層の積層（第１工程）
２５μｍのポリエステルフィルム４に、以下の粘着性感光層塗工液を塗布し、乾燥することにより約１５μｍの粘着性感光層６を形成した。続いて当該粘着性感光層６を介して、上記原稿部材３の画像面と貼り合わせて、図７に示すように、原稿部材３にポジ型画像形成層８を積層した。
【００７３】
＜粘着性感光層塗工液＞
・トリエチレングリコールジメタクリレート  １２５部
・メチルメタクリレート重合体              １０７部
・２−ο−クロロフェニル−４，５−ビス（ｍ
−メトキシフェニル）イミダゾリル二量体      ６部
・２−メルカプトベンゾチアゾール              ６部
・７−ジエチルアミノ−４−メチルクマリン      ３部
・トリクロロエチレン                    １７７０部
【００７４】
３．露光処理（第２工程）
実施例１と同様に、原稿部材３面側から露光処理を行い、感光層６を硬化させて露光部分の粘着性を消失させた。
【００７５】
４．現像処理（第３工程）
上記露光処理後のポジ型画像形成層８を積層した原稿部材３から、ポジ型画像形成層８中の２５μｍのポリエステルフィルム４を剥離した後、予めアクリル樹脂中に分散したカーボンブラック（バルカンＸＣ−７２：キャボット社製）トナーを散布した後、過剰なトナーを除去して現像処理を行った。すると粘着性を失わなかった未露光部分の感光層６のみにトナーが付着して遮光層を形成し、図８に示すように、原稿部材３に遮光性複製画像９が積層形成された。
【００７６】
５．上記２〜４の３工程の繰り返し
上記遮光性複製画像９を積層形成した原稿部材３に対して、上記２〜４の３工程を更に３回繰り返し行い、図９に示すような合計４層の遮光性複製画像９を積層形成して、視野選択性シート１０を作製した。
【００７７】
［実施例４］
１．原稿部材の作製
実施例１と同様の感光性銀塩フィルムに、遮光性を有する画像線部分が約１０μｍ、光透過性を有する非画像部分の一辺が約３０μｍの格子状の原稿を重ね合わせて露光処理した後、現像定着処理を行い、図１０に示すように遮光性を有する画像部分１が形成された原稿部材３を作製した。
【００７８】
２．ポジ型画像形成層の積層（第１工程）
５０μｍのポリエステルフィルム４に、以下の感光層塗工液を塗布し、乾燥することにより約１０μｍの感光層６を形成し、当該感光層上に実施例１の接着層塗工液を塗布し、乾燥することにより約５μｍの接着層７を形成した。続いて当該接着層７を介して、上記原稿部材３の画像面と貼り合わせて、図１１に示すように、原稿部材３にポジ型画像形成層８を積層した。
【００７９】
＜感光層塗工液＞
・塩化ビニル−酢酸ビニル共重合体              ８部
・塩化ビニリデン樹脂                        １２部
・メチルメタクリレート樹脂                    ５部
・スルホサリチル酸                          １０部
・塩化亜鉛                                    ２部
・ｍ−オキシエチルフェノール                １０部
・レゾルシン                                  １部
・３−スルホン酸−１−オキシナフタリン
−８−スルホン酸メチルアミド                ２部
・４−モルホリノベンゼンジアゾニウムジクロライド
の複塩                                      ７部
・メチルセロソルブ                        ４００部
・メチルエチルケトン                      ４４０部
・エタノール                              １００部
・珪酸微粉末                                  ５部
（サイリシア４３５：富士シリシア化学社製）
【００８０】
３．露光処理（第２工程）
実施例１と同様に、原稿部材３面側から露光処理を行い、感光層６中のジアゾニウム塩を光分解させた。
【００８１】
４．現像処理（第３工程）
上記露光処理後のポジ型画像形成層８を積層した原稿部材３から、ポジ型画像形成層中の５０μｍのポリエステルフィルム４を剥離した後、乾式アンモニア現像処理を行った。すると未露光部分の感光層中のジアゾニウム塩とカプラーが、アンモニアによるアルカリ雰囲気下でカップリング反応を行ってアゾ系色素に変化することによって、未露光部分の感光層が着色遮光された。よって図１２に示すように、原稿部材３に遮光性複製画像９が積層形成された。
【００８２】
５．上記２〜４の３工程の繰り返し
上記遮光性複製画像９を積層形成した原稿部材３に対して、上記２〜４の３工程を更に２回繰り返し行い、図１３に示すような合計３層の遮光性複製画像９を積層形成して、視野選択性シート１０を作製した。
【００８３】
［実施例５］
１．原稿部材の作製
実施例１と同様の感光性銀塩フィルムに、遮光性を有する画像線部分が約１０μｍ、光透過性を有する非画像部分の一辺が約２０μｍの蜂の巣状の原稿を重ね合わせて露光処理した後、現像定着処理を行い、図１４に示すような遮光性を有する画像部分１が形成された原稿部材３を作製した。
【００８４】
２．ポジ型画像形成層の積層（第１工程）
１２μｍのポリエステルフィルム４の一方の面に、以下の感光層塗工液を塗布し、乾燥することにより約５μｍの感光層６を形成し、もう一方の面に実施例１の接着層塗工液を塗布し、乾燥することにより約５μｍの接着層７を形成した。続いて当該接着層７を介して、上記原稿部材３の画像面と貼り合わせて、図１５に示すように、原稿部材３にポジ型画像形成層８を積層した。
【００８５】
＜感光層塗工液＞
・バニリン変性ポリビニルアルコール            ４部
・メタクリル酸エステル共重合体                ４部
・１−ジアゾ−３−クロロ−４−Ｎ，Ｎ−ジエチル
アミノ−ベンゼン クロライド1/2塩化亜鉛  １．２部
・メチルセロソルブ                          ８５部
【００８６】
３．露光処理（第２工程）
実施例１と同様に、原稿部材３面側から露光処理を行い、感光層６中のジアゾニウム塩を光分解させた。
【００８７】
４．現像処理（第３工程）
上記露光処理後のポジ型画像形成層８を積層した原稿部材３を、予め染料（Direct Deep Black ＸＡ：保土谷化学社製）を溶解したアルカリ性現像液を用いて現像処理を行った後、水道水で洗浄した。すると未露光部分の感光層６はカップリング反応によってアルカリ溶液に難溶性となり、且つ染料によって染色遮光され、露光部分の感光層６はアルカリ溶液によって溶出した。よって図１６に示すように、原稿部材３に遮光性複製画像９が積層形成された。
【００８８】
５．上記２〜４の３工程の繰り返し
上記遮光性複製画像９を積層形成した原稿部材３に対して、上記２〜４の３工程を更に１回繰り返し行い、図１７に示すような合計２層の遮光性複製画像９を積層形成して、視野選択性シート１０を作製した。
【００８９】
そこで、実施例１〜５で得られた視野選択性シートを、以下のように目視及び視野角度の測定を行って評価した。
【００９０】
Ａ．［目視評価］
視野選択性シートをあらゆる角度に傾けて、その視野選択性シートを通して見る向こう側の視認性について評価を行った。
【００９１】
［目視評価結果］
すると実施例１〜３については、縞状画像に垂直な一方向に傾けたときに、その視野選択性シートを通して見る向こう側が視認できなくなった。
【００９２】
また、実施例４と５については、あらゆる方向（多方向）に傾けたときに、その視野選択性シートを通して見る向こう側が視認できなくなった。
【００９３】
Ｂ．［視野角度の測定］
レーザー光源から発したレーザー光が、光パワーメーター（オプティカルパワーメーターＴＱ８２１０：アドバンテスト社）の受光部に当たるように光源と受光部を設置し、このレーザー光路中に視野選択性シートのサンプル設置場所を設ける。このサンプルの設置角度を変えることにより、入射角度、即ち視野選択性シートサンプルの垂直な方向に対して光路がなす角度を−５０度から５０度まで１０度毎に変化するようにサンプルへのレーザー光の入射角度を変え、それぞれの角度でのパワーメーターの値から、それぞれの入射角度での透過率を求め、表１に示す。なお、各々の角度での透過率は、次式で計算した。
【００９４】
透過率＝各々の角度でのサンプルを設置した場合の測定値／サンプルがない場合の測定値×１００（％）
【００９５】
［視野角度の測定結果］
【表１】
0004067162.tif 000002
【００９６】
以上の結果からも明らかなように、本発明の製造方法によれば、原稿部材上に設けられた遮光性を有する画像の形状や遮光性を有する部分の積層厚みを様々調整することにより、多方向の視野選択性を有したり所望の視野角を有することができる視野選択性シートを、容易に製造することができた。
【００９７】
【発明の効果】
以上の説明から明らかなように、本発明によれば、各種視野選択性の要求に応じて、多方向の視野選択性を有したり種々の視野角を有することができる視野選択性シートを、容易に生産することが可能となる。
【図面の簡単な説明】
【図１】    本発明の視野選択性シートの一実施例を示す断面図
【図２】    本発明の原稿部材の一実施例を示す斜視図
【図３】    本発明の第１工程完了後の原稿部材上にポジ型画像形成層が積層された一実施例を示す断面図
【図４】    本発明の第２工程の概念的断面図
【図５】    本発明の第３工程の一実施例を示す概念的断面図
【図６】    本発明の視野選択性シートの他の実施例を示す断面図
【図７】    本発明の第１工程完了後の原稿部材上にポジ型画像形成層が積層された他の実施例を示す断面図
【図８】    本発明の第３工程完了後の原稿部材上に遮光性複製画像が積層形成された一実施例を示す断面図
【図９】    本発明の視野選択性シートの他の実施例を示す断面図
【図１０】  本発明の原稿部材の他の実施例を示す斜視図
【図１１】  本発明の第１工程完了後の原稿部材上にポジ型画像形成層が積層された他の実施例を示す断面図
【図１２】  本発明の第３工程完了後の原稿部材上に遮光性複製画像が積層形成された他の実施例を示す断面図
【図１３】  本発明の視野選択性シートの他の実施例を示す断面図
【図１４】  本発明の原稿部材の他の実施例を示す斜視図
【図１５】  本発明の第１工程完了後の原稿部材上にポジ型画像形成層が積層された他の実施例を示す断面図
【図１６】  本発明の第３工程完了後の原稿部材上に遮光性複製画像が積層形成された他の実施例を示す断面図
【図１７】  本発明の視野選択性シートの他の実施例を示す断面図
【図１８】  本発明の遮光性を有する画像の一例
【図１９】  本発明の遮光性を有する画像の一例
【図２０】  本発明の遮光性を有する画像の一例
【図２１】  本発明の遮光性を有する画像の一例
【図２２】  本発明の遮光性を有する画像の一例
【符号の説明】
１・・・遮光性を有する画像部分
２・・・光透過性を有する部分
３・・・原稿部材
４・・・光透過性を有する支持体
５・・・遮光層
６・・・感光層
７・・・接着層
８・・・ポジ型画像形成層
９・・・遮光性複製画像
１０・・視野選択性シート
１１・・平行度の高い光線
【図１】
0004067162.tif 000003
【図２】
0004067162.tif 000004
【図３】
0004067162.tif 000005
【図４】
0004067162.tif 000006
【図５】
0004067162.tif 000007
【図６】
0004067162.tif 000008
【図７】
0004067162.tif 000009
【図８】
0004067162.tif 000010
【図９】
0004067162.tif 000011
【図１０】
0004067162.tif 000012
【図１１】
0004067162.tif 000013
【図１２】
0004067162.tif 000014
【図１３】
0004067162.tif 000015
【図１４】
0004067162.tif 000016
【図１５】
0004067162.tif 000017
【図１６】
0004067162.tif 000018
【図１７】
0004067162.tif 000019
【図１８】
0004067162.tif 000020
【図１９】
0004067162.tif 000021
【図２０】
0004067162.tif 000022
【図２１】
0004067162.tif 000023
【図２２】
0004067162.tif 000024